(57)【要約】      （修正有）【課題】有機系蛍光体を気密に封止するに当たって、その耐熱温度に充分耐えられる気密封止法を提案することによって、白色ＬＥＤ、特に色ばらつきの少ない白色ＬＥＤを実現できる発光装置およびその製造方法を提供する。【解決手段】発光素子と、この発光素子から発光された光を励起光に変換する有機系蛍光体４０とを備えた発光装置であって、前記蛍光体は、透光性材料で形成された容器内に気密に封止されており、この容器を、発光素子を装着した基板２０の前面に設けた発光装置とする。【選択図】図１
2007317787.tif 000002
【特許請求の範囲】
【請求項１】
発光素子と、この発光素子から発光された光を励起光に変換する有機系蛍光体とを備えた発光装置であって、前記蛍光体は、透光性材料で形成された容器内に収納されており、この容器を、発光素子を装着した基板の前面に設けたことを特徴とする発光装置。
【請求項２】
前記発光素子は、近紫外光を発光する近紫外ＬＥＤである請求項１の発光装置。
【請求項３】
前記透明部材は、ガラスである請求項１または２の発光装置。
【請求項４】
前記容器は、蓋体として、２枚のガラスの間に、前記有機系蛍光体を挟み込み、気密封止してなる請求項３の発光装置。
【請求項５】
前記蓋体は、融着剤によって気密封止されている請求項４の発光装置。
【請求項６】
前記蓋体は、融着剤と枠部材とを用いて気密封止されている請求項４または５の発光装置。
【請求項７】
前記融着剤は、低融点半田材またはＵＶ硬化型接着剤から形成される請求項５または６の発光装置。
【請求項８】
前記枠部材は、ガラス材または熱硬化型接着剤から形成されている請求項６または７の発光装置。
【請求項９】
前記有機系蛍光体は、赤色蛍光体錯体である請求項１〜８のいずれかの発光装置。
【請求項１０】
前記赤色蛍光体錯体は、Ｅｕのジケトンまたはカルボン酸錯体である請求項９の発光装置。
【請求項１１】
前記有機系蛍光体に加えて、さらに、青および／または緑色の蛍光体を用いる請求項１〜１０のいずれかの発光装置。
【請求項１２】
透光性の板材のＸＹ方向に、ゲート部を有する所定の枠材のパターンを枠部材によって複数形成して２枚の透光性の板材を接着する工程と、ゲート部が露出するようにＸＹ方向のいずれか一方に切断した後に、露出したゲート部から、所定の雰囲気で、有機蛍光体を塗設する工程と、ゲート部を融着剤によって封止してＸＹ方向のもう一方に切断する工程とを有する、集合で複数の蓋部材を得る請求項４〜１１のいずれかの発光装置の製造方法。
【請求項１３】
透光性の板材の一方に、所定の雰囲気で、蛍光体を所定のパターンで複数付与する工程と、他方の透光性の板材に、前記蛍光体の所定のパターンにしたがって枠材のパターンを枠部材によって形成する工程と、これら２枚の透光性の板材を所定の雰囲気下で融着する工程と、ＸＹ方向に切断して、ゲート部を融着剤によって封止する工程とを有する、集合で複数の蓋部材を得る請求項４〜１１のいずれかの発光装置の製造方法。
【発明の詳細な説明】
【技術分野】
【０００１】
本発明は、発光装置およびその製造方法、特に、白色ＬＥＤが実現できる発光装置およびその製造方法に関する。
【背景技術】
【０００２】
従来、発光装置としては、リードフレームや絶縁基板（ガラエポ、セラミック、MID）上に、LED素子をAgペースト等で実装し、ワイヤーボンドで接続し、これをエポキシ樹脂やシリコーン樹脂で封止してLEDランプとしていた。白色LEDの場合は、GaN系青色素子を使い、上記樹脂中にYAG蛍光体を混合してLEDランプを構成し、励起光としての黄色とYAG蛍光体を透過した青色とで擬似白色を実現していた（特許文献１）。
しかし、上記YAG蛍光体は何れも無機系蛍光体であるため励起スペクトルが広く、液晶カラーフィルターとのマッチングが悪く、効率、クロストーク、等の課題があった。
そこで、色再現性を広げる為に上記樹脂中のYAG蛍光体に加え、赤色蛍光体を加えたり、赤色LEDを付加したりしていた。
これらの中で、特許文献２、３等に提案されているジケトン、或いは、特許文献４等に提案のカルボン酸を配位子とするＥｕ錯体は、発光強度が高く、かつ、演色性に優れ、色再現性に優れた赤色発光物質である。
しかし、これらの錯体は、酸素や湿度に敏感であり、気密封止を必要とする。
従来、このような封止を行う方法として、発光装置の外部キャップの内部の内壁に蛍光体層を塗布により、形成して、内部を真空または不活性ガスの雰囲気にして気密封止をすることが提案されている（特許文献５）。しかし、この提案では、キャップの材質や何℃程度の温度で封着するのか等についての開示は一切なく、現実に封着を行ったものではない。
その他、有機高分子錯体を発光体として用いることに関する提案もある（特許文献６）が、具体的な封止方法に関する点については一切開示されていない。
【特許文献１】特開２００６−４９６５７号公報
【特許文献２】特開２００５−２５２２５０号公報
【特許文献３】特開２００３−８１９８６号公報
【特許文献４】特開２００５−８８７２号公報
【特許文献５】特開２００４−３５２９２８号公報
【特許文献６】特開２００２−１６３９０２号公報
【発明の開示】
【発明が解決しようとする課題】
【０００３】
有機系蛍光体は、耐熱温度が低く、例えば、２００℃程度以上には、封止の際の温度を上げることはできない。
従って、本発明の目的は、有機系蛍光体を気密に封止するに当たって、その耐熱温度に充分耐えられる気密封止法を提案することによって、色ばらつきの少ない白色ＬＥＤを実現できる発光装置およびその製造方法を提供することである。
【課題を解決するための手段】
【０００４】
このような目的は、発光素子と、この発光素子から発光された光を励起光に変換する有機系蛍光体とを備えた発光装置であって、前記蛍光体は、透光性材料で形成された容器内に収納されており、この容器を、発光素子を装着した基板の前面に設けたことを特徴とする発光装置によって達成される。
この場合、前記容器は、蓋体として、２枚のガラスの間に、前記有機系蛍光体を挟み込み、気密封止してなるものが好ましい。
この場合、前記発光素子は、近紫外光を発光する近紫外ＬＥＤであることが好ましい。
そして、前記蓋体は、融着剤によって気密封止されていることが好ましい。
また、前記蓋体は、融着剤と枠部材とを用いて気密封止されていることが好ましい。
そして、前記融着剤は、低融点半田材またはＵＶ硬化型接着剤から形成されることが好ましい。
さらに、前記枠部材は、ガラス材または熱硬化型接着剤から形成されていることがこのましい。
このような場合、前記有機系蛍光体は、赤色蛍光体錯体であることが好ましい。
また、前記赤色蛍光体錯体は、Ｅｕのジケトンまたはカルボン酸錯体であることが好ましい。
そして、前記有機系蛍光体に加えて、さらに、青および／または緑色の蛍光体を用いることも好ましい。
これらの場合、透光性の板材のＸＹ方向に、ゲート部を有する所定の枠材のパターンを枠部材によって複数形成して２枚の透光性の板材を接着する工程と、ゲート部が露出するようにＸＹ方向のいずれか一方に切断した後に、露出したゲート部から、所定の雰囲気で、有機蛍光体を塗設する工程と、ゲート部を融着剤によって封止してＸＹ方向のもう一方に切断する工程とを有する、集合で複数の蓋部材を得る発光装置の製造方法であることが好ましい。
また、透光性の板材の一方に、所定の雰囲気で、蛍光体を所定のパターンで複数付与する工程と、他方の透光性の板材に、前記蛍光体の所定のパターンにしたがって枠材のパターンを枠部材によって形成する工程と、これら２枚の透光性の板材を所定の雰囲気下で融着する工程と、ＸＹ方向に切断して、ゲート部を融着剤によって封止する工程とを有する、集合で複数の蓋部材を得る発光装置の製造方法であることが好ましい。
【発明の効果】
【０００５】
本発明によれば、有機系蛍光体の特性劣化がなく気密封止できるので、有機系蛍光体の塗布量並びに位置が制御でき、色ばらつきの少ない白色ＬＥＤが実現できる。また、近紫外ＬＥＤから照射される近紫外の光を蛍光体によって励起光に変換しているので、温度や長期劣化による色座標のズレが生じない。また、有機系蛍光体の励起光は鋭いので、色再現性および彩度の高くできる。
【発明を実施するための最良の形態】
【０００６】
本実施形態における発光装置は、透光性封止板の光出射側表面に2枚の透光性の板材、特に、２枚のガラスの間に有機系蛍光体を挟み込んで気密封止した点に特徴があり、実施例１の基本的な構成は、図１、２に示されるように、発光装置１は、その上方が開口された凹部を有するＭIＤ基板（射出成形プリント回路部品）、より好ましくはアルミナ等のセラミックを材質とする成型基板２０と、成型基板２０の底部に実装される発光素子１０と、成型基板２０の上面、例えば、図1に示される例では実装基板上にそれと一体的に設けられた反射枠体3の上に、２枚のガラス板３１１，３１５とその間に挟持されて、かつ気密に封止された有機系蛍光体４０の層を有する蓋部材（蓋体）５が配置されている。なお、図２では、セラミックを材質とする基板を例示したが、無機系絶縁基板であれば、特に制限なく用いることができる。また、透光性の板材としては、ガラス板の他、例えば、ガスバリアー性を持たせた各種プラスティック材料等の板材も使用できる。また、発光素子１０は、成型基板２０の電極とワイヤー50を介して電気的に接続されている。
この場合、気密に封止するとは、真空であっても窒素、Ａｒ等の不活性ガス雰囲気中に封止してもよく、酸素ガス濃度が１００ｐｐｍ、好ましくは、２０ｐｐｍ以下の雰囲気に気密に封止することを言う。
【０００７】
蓋部材５を構成する２枚のガラス板３１１，３１５は、互いに同一材質から形成されていてもよいし、或いは、異なる材質から形成されていてもよい。但し、両者は、可視域で透明で、強度の高いものが好ましい。
ヤング率としては、５０〜８０ＭＰａ程度、密度としては、２〜３ｇ／ｃｍ３、屈折率としては、１．４〜１．６程度、軟化点としては、６００〜１６００℃の任意の範囲にあればよい。なお、可視域の透過率は、４００ｎｍ以上で、８０％以上、特に、８５％以上あることが好ましい。
そして、３５０ｎｍ以下の近紫外域における透過率は、４０％以下であることが好ましい。
このようなガラス材料としては、白板ガラス、高珪酸ガラス、亜鉛ホウ珪酸ガラス            等の何れであってもよい。例えば、高珪酸ガラスとしては、白板ガラスとしては、ＳｉＯ２６０〜８０％、Ａｌ２Ｏ３１〜５％、Ｂ２Ｏ３２〜５％、ＮａＯ，Ｋ２Ｏ，ＣａＯの総計２０〜３０％のもの、高珪酸ガラスとしては、ＳｉＯ２  ８０  ％以上、特に、９０％以上のもの、また、亜鉛ホウ珪酸ガラスとしては、ＳｉＯ２７０〜９０％、残ＺｎＯ等の組成のものが好ましい。
【０００８】
このような２枚のガラス板３１１、３１５を用いて両者を融着ないし封着するには、シール材を用いる。シール材としては、紫外線硬化樹脂等の各種接着剤を用いることもできるが、特に、Ｓｎ系の低融点半田材料の融着によることが好ましい。図1に示される例では、シール材として、融着剤５１や枠部材５５によってガラス板が貼り合わされている。これによって、用いる有機系蛍光体の耐熱温度以下で機密封止できるから、熱による特性劣化が防止される。
この場合、Ｓｎ系半田としては、Ｓｎに５８％の共晶組成のＢｉを含む合金などの低融点の半田が好ましく、融点は、１１０〜１４０℃程度とする。この際、必要に応じて、フラックス等を用いてもよい。
【０００９】
図３、４、５には、このような融着ないし封止による気密封止を行うためのより効率的な方法が示される。
図３、４、５に示される例では、長尺のガラス板３１１の片面に、例えば、スクリーン印刷やディスペンサー等や、その他に方法によって、間隙を決定するためのスペーサーとしてＸＹ方向に所定のパターン５５５を有する融着剤５１をガラスフリット等のガラス材を塗工乃至付与することによって形成する。その厚さは５０〜１００μｍ程度である。その後、もう１枚の長尺のガラス板３１５をその上に載せ、所定の接着ないし融着処理を施す。接着ないし融着温度は、例えば、４００〜６００℃とする。その後、ゲート部５５２が露出するように、１方向、例えば、Ｘ方向に切断し、短冊状の砕片に切断する。この切断した短冊状のパターン５５５のゲート部５５２から、有機系蛍光体４０を例えば、ペーストとして付与する（図４、５参照）。これにより、間隙を決定する凹部５５３内に、有機蛍光体の層が形成される。そして、Ｙ方向に切断して、Ｓｎ系等の低融点半田材の融着剤５１をゲート部５５２に付与し、２００℃以下、例えば、１４０〜１７０℃の温度で、局所過熱して、融着を行い、蓋部材５を得る。このように集合で蓋部材を得ることにより、製造時間の短縮ができる。
【００１０】
このようにして、枠部材５５のパターン５５５間に形成された凹部５５３内に、所定の雰囲気中で、蛍光体のペースト等を注入した後、同じ雰囲気中で、ディスペンサーによって、Ｓｎ系半田等の低融点半田材料の融着剤５１（図５参照）で、融着すればよい。  そして、所定の温度で、融着して、蓋部材５が得られる。この場合、蛍光体は、図示のように、矩形状に設けてもよいし、その他、円形等に設けてもよい。この場合、局所加熱であるので、作業温度は、１４０〜１７０℃程度まで可能である。
このような場合、枠部材５５は、２枚のガラス３１１，３１５と同一、或いは異なる材質のガラスフリット等のガラス材を用いてもよいし、必要に応じ、間隙を決定するためのフィラ−を添加した各種接着剤を塗布して用いてもよいし、その他、融着剤５１自体を塗工して用いてもよい付与してもよい。融着剤５１は、メッキその他の方法によってもよい。
【００１１】
次に、蓋部材の作成方法の異なる方法について図６、７、８に基づき説明する。
図６、７、８に示される例では、長尺のガラス板３１１の一面上に、先ず、所定の雰囲気中で、有機系蛍光体４０のペースト等をスクリーン印刷等によって例えば矩形状のパターンに形成する（図６参照）。そして、他方のガラス板３１５の一面上に、例えば、スクリーン印刷によって、枠部材５５によるパターン５５５を印刷して、20〜100μｍ程度の厚さで形成する。シール材としての枠部材５５としては、例えば、エポキシ系の熱硬化形接着剤を用いることができる。そして、２枚のガラス板３１１，３１５を重ね合わせ、例えば、１２０〜１８０℃程度の所定の温度で貼り合わせて接着する。その後、ＸＹ方向に切断して、例えば、窒素雰囲気中で、ＵＶ硬化型接着剤をゲート部５５２に付与し、ＵＶ硬化処理を施して封止すればよい。この場合、蛍光体は、図示のように、矩形状に設けてもよいし、その他、円形などに設けてもよい。このように集合で蓋部材を得ることにより、製造上の確実さや、製造時間の短縮ができる。
【００１２】
次に、有機系蛍光体について説明する。
本発明では、蛍光体として、有機系蛍光性錯体が用いられる。その他、各種蛍光体部分を主鎖中に含むポリマー等本の有機系蛍光体も用いることができる。蛍光性錯体としては、特に限定されないが、通常、１種または２種以上の配位子アニオンと３価の希土類元素のイオンとの錯体である希土類イオン錯体が使用される。希土類元素しては、Ｓｍ、Ｅｕ、Ｔｂ、Ｅｙ、Ｔｍ等が挙げられる。なかでも、赤色蛍光体としてはＥｕ（ユーロピウム）元素、青色蛍光体としてはＴｍ（ツリウム）元素、緑色蛍光体としては、Ｔｂ（テルビウム）元素のイオン錯体が好ましい。
このような蛍光性錯体としては、特開２００５−８８７２号公報、特開２００４−３５６３５８号公報、特開２００４−３５２９２８号公報、特開２００５−４１９４１号公報、特開２００５−４１９４２号公報、特開２００５−１１２９２３号公報、特開２００５−２５２２５０号公報、特開２００３−８１９８６号公報、特許第３６６８９６６号公報、特開２００３−１４７３４６号公報、国際公開第２００４／１０４１３６号パンフレット、国際公開第２００４／１０７４５９号パンフレット、国際公開第２００５／７５５９８号パンフレット等に記載されているものを例示することができる。
【００１３】
特に、赤色蛍光性錯体であるユーロピウム錯体が好ましく用いられる。本発明においては、主鎖に蛍光体物質を含むポリマーを用いることもできるが、発光効率の点では、赤色蛍光体としてジケトン、或いは、カルボン酸を配位子とするユーロピウム錯体を用いることが好ましい。この赤色蛍光体に加えて、前述の各種有機系蛍光体を用いてもよいし、或いは、無機系の蛍光体を用いることもできる。
このような錯体の好ましい例としては、まず、下記式（１）で表される特定のβ−ジケトンのアニオンを配位子とする錯体が挙げられる。
【００１４】
【化１】
2007317787.tif 000003
【００１５】
式（１）において、ｐは１または２であり、ｑは１、２、３または４である。Xは各々同一であっても異なっていてもよく、水素原子、重水素原子、ハロゲン原子（フッ素、塩素、臭素、ヨウ素）、炭素数１〜２０の基、水酸基、ニトロ基、アミノ基、スルホニル基、シアノ基、シリル基、ホスホン酸基、ジアゾ基、またはメルカプト基を表す。Ｙは各々同一であっても異なっていてもよく、炭素数１〜２０の基、水酸基、ニトロ基、アミノ基、スルホニル基、シアノ基、シリル基、ホスホン酸基、ジアゾ基、またはメルカプト基を表す。Zは水素原子または重水素原子を表す。
【００１６】
炭素数１〜２０の基としては；
直鎖または分枝を有するアルキル基（ＣnＨ2n+1；ｎ＝１〜２０）、およびパーフルオロアルキル基（ＣnＦ2n+1；ｎ＝１〜２０）、パークロロアルキル基（ＣnＣｌ2n+1；ｎ＝１〜２０）などの直鎖または分枝を有するパーハロゲン化アルキル基；
直鎖または分枝を有するアルケニル基（ビニル基、アリル基、ブテニル基）、およびパーフルオロアルケニル基（パーフルオロビニル基、パーフルオロアリル基、パーフルオロブテニル基）、パークロロアルケニル基などの直鎖または分枝を有するパーハロゲン化アルケニル基；
シクロアルキル基（ＣｎＨ２ｎ−１；ｎ＝３〜２０）、およびパーフルオロシクロアルキル基（ＣｎＦ２ｎ−１；ｎ＝３〜２０）、パークロロアルキル基（ＣｎＣｌ２ｎ−１；ｎ＝３〜２０）などの直鎖または分枝を有するパーハロゲン化アルキル基；
シクロアルケニル基（シクロペンテン−イル基、シクロヘキセン−イル基等）、およびパーフルオロシクロアルケニル基、パークロロアルケニル基などのパーハロゲン化アケニル基；
フェニル基、ナフチル基、ビフェニル基等の芳香族基、およびパーフルオロフェニル基、パーフルオロナフチル基、パーフルオロビフェニル基、パークロロフェニル基、パークロロナフチル基、パークロロビフェニル基などのパーハロゲン化芳香族基；
ピリジル基等のヘテロ芳香族基、およびパーフルオロピリジル基等のパーハロゲン化ヘテロ芳香族基；
ベンジル基、フェネチル基等のアラルキル基、およびパーフルオロベンジル基などのパーハロゲン化アラルキル基；
等を挙げることができる。
【００１７】
ＸおよびＹで表される炭素数１〜２０の基は、必要に応じて重水素原子、ハロゲン原子（フッ素、塩素、臭素、ヨウ素）、水酸基、ニトロ基、アミノ基、スルホニル基、シアノ基、シリル基、ホスホン酸基、ジアゾ基、メルカプト基などの置換基で置換されていていてもよい。
また、炭素数１〜２０の基の任意の位置のＣ−Ｃ単結合の間に−Ｏ−、−ＣＯＯ−、−ＣＯ−を一個または複数個介在させて、エーテル、エステル、ケトン構造としてもよい。
【００１８】
ＸおよびＹがアルケニル基である式（１）のユーロピウム錯体を、必要に応じてエチレン、プロピレンなどのオレフィンおよびハロゲン化オレフィン重合させて高分子ユーロピウム錯体としてもよい。
【００１９】
式（１）で表される化合物において、Ｙとしては、前記のものが使用可能であるが、特に、ユーロピウム錯体あるいはユーロピウム錯体を含む固体担体の安定性および発光強度の点を考慮すると、炭素数１〜４のアルキル基、パーハロゲン化アルキル基、芳香族基、パーハロゲン化芳香族基、ヘテロ芳香族基、パーハロゲン化ヘテロ芳香族基が好ましく、なかでもパーフルオロアルキル基、芳香族基、ヘテロ芳香族基が最も好ましい。
【００２０】
ｐは１または２であるが、好ましくは２である。ｑは１〜４のいずれかであるが、好ましくは３である。
【００２１】
式（１）で表される錯体であってＺが重水素原子Ｄであるものは、Ｚが水素原子である式（１）で表される錯体と重水素化剤を重水素置換反応することにより得られる。用いられる重水素化剤は、重水素を含むプロトン性化合物、具体的には、重水、重水素化メタノール、重水素化エタノールなどの重水素化アルコール、重塩化水素、重水素化アルカリなどが挙げられる。反応を促進させるためにトリメチルアミン、トリエチルアミンなどの塩基剤や添加剤を加えてもよい。重水素置換反応は、Ｚが水素原子である式（１）で表される錯体と重水素化剤を混合することにより得られるが、反応時に非プロトン性の溶媒を加えてもよい。非プロトン性溶媒としてはアセトン、メチルエチルケトン等のケトン系溶媒、ジエチルエーテル、テトラヒドロフラン等のエーテル系溶媒、クロロホルム、塩化メチレン等のハロゲン系溶媒、ジメチルスルオキシド（ＤＭＳＯ）、ジメチルホルムアミド（ＤＭＦ）等が挙げられる。中でも、式（１）が溶解可溶な溶媒が好ましい。
【００２２】
また、用いる重水素化剤の量としては、式（１）で表される錯体の総量（１質量部とする）に対して１〜１００質量部程度が例示され、好ましくは１〜２０質量部程度である。
【００２３】
混合する方法としては特に限定されず、室温から１５０℃の温度で、好ましくは３０℃から１００℃の温度で、必要に応じて撹拌下、０．１〜１００時間、好ましくは0０．１〜２０時間混合すればよい。
【００２４】
撹拌後、重水素化剤および溶媒を留去することにより、重水素化錯体が得られる。また、必要に応じて、再結晶、カラムクロマト、昇華等の方法によりさらに精製可能である。
【００２５】
式（１）で表される錯体の具体例としては、式（１）の表記に従って示すと、
Ｘ＝Ｈ，Ｙ＝ＣＦ３，Ｚ＝Ｈ，ｐ＝２，ｑ＝３の組合せで示されるもの（錯体化合物１−１）、
Ｘ＝Ｈ，Ｙ＝ＣＦ３，Ｚ＝Ｄ，ｐ＝２，ｑ＝３の組合せで示されるもの（錯体化合物１−２）、
などが挙げられる。
【００２６】
また、ユーロピウム錯体の好ましい例としては、芳香族環を含む置換基を有するβ−ジケトンのアニオン、あるいは芳香族基を含む置換基を有するカルボン酸イオンを配位子とする錯体が挙げられる。
【００２７】
芳香族環を含む置換基を有するβ−ジケトンのアニオンを配位子とする錯体としては、例えば、下記式（２）、（３）または（４）で表されるユーロピウム錯体が挙げられる。
（Ｒ１）３Ｅｕ                  （２）
（Ｒ１）３Ｅｕ（Ｒ２）２         （３）
〔（Ｒ１）４Ｅｕ〕−Ｒ３＋         （４）
式（２）、（３）および（４）において、Ｒ１は芳香族環を含む置換基を有するβ−ジケトンのアニオンであり、Ｒ２はルイス塩基からなる補助配位子であり、Ｒ３＋は４級アンモニウムイオンである。
【００２８】
式（２）、（３）および（４）における芳香族環を含む置換基を有するβ−ジケトンとしては、少なくとも１つの芳香族基を有することが好ましく、さらに、この芳香族基としては、置換基を有していてもよい芳香族炭化水素化合物または芳香族複素環（ヘテロ環）化合物から誘導される基が挙げられる。
芳香族炭化水素化合物としては、例えば、ベンゼン、ナフタレン、フェナントレン等が挙げられる。芳香族複素環化合物としては、フラン、チオフェン、ピラゾリン、ピリジン、カルバゾール、ジベンゾフラン、ジベンゾチオフェン等の酸素、窒素、硫黄原子を含む複素環化合物が挙げられる。
【００２９】
また、これらの芳香族炭化水素化合物または芳香族複素環化合物の置換基としては、例えば、メチル、エチル、プロピル、ブチル等のアルキル基；トリフルオロメチル、ペンタフルオロメチル等のフルオロアルキル基；メトキシ、エトキシ等のアルコキシ基；ベンジル、フェネチル等のアリールオキシ基；ヒドロキシル基；アリル基；アセチル、プロピオニル等のアシル基；アセトキシ、プロピオニルオキシ、ベンゾイルオキシ等のアシルオキシ基；メトキシカルボニル、エトキシカルボニル等のアルコキシカルボニル基；フェノキシカルボニル等のアリールオキシカルボニル基；カルボキシル基；カルバモイル基；アミノ基；ジメチルアミノ、ジエチルアミノ、メチルベンジルアミノ、ジフェニルアミノ、アセチルメチルアミノ等の置換アミノ基；メチルチオ、エチルチオ、フェニルチオ、ベンジルチオ等の置換チオ基；メルカプト基；エチルスルフォニル、フェニルスルフォニル等の置換スルフォニル基；シアノ基；フルオロ、クロロ、ブロモ、ヨード等のハロゲン基等が挙げられる。これらの置換基は、互いに結合して環を形成してもよい。
【００３０】
β−ジケトンを構成する芳香族基以外の置換基としては、前述した芳香族炭化水素化合物または芳香族複素環化合物の置換基と同様な置換基（但し、ハロゲン基は除く）が挙げられる。芳香族環を含む置換基を有するβ−ジケトンの具体例（１〜１９）を以下に示すが、本発明はこれらに限定されるものではない。
【００３１】
【化２】
2007317787.tif 000004
【００３２】
式（２）で表されるユーロピウム錯体の具体例（１〜７）を以下に示すが、本発明はこれらに限定されるものではない。
【００３３】
【化３】
2007317787.tif 000005
【００３４】
次に、式（３）で表されるユーロピウム錯体について説明する。式（３）におけるルイス塩基からなる補助配位子（Ｒ２）としては特に限定されないが、通常、ユーロピウムイオンに配位可能な窒素原子または酸素原子を有するルイス塩基化合物から選択される。それらの例としては、置換基を有していてもよいアミン、アミンオキシド、ホスフィンオキシド、スルホキシド等が挙げられる。補助配位子として使用される２個のルイス塩基化合物は、それぞれ異なる化合物でもよく、また、２個の化合物で１つの化合物を形成していてもよい。
【００３５】
具体的には、例えば、アミンとしては、ピリジン、ピラジン、キノリン、イソキノリン、フェナントリジン、２，２’−ビピリジン、１，１０−フェナントロリン等が挙げられる。アミンオキシドとしては、ピリジン−Ｎ−オキシド、２，２’−ビピリジン−Ｎ，Ｎ’−ジオキシド等の上記アミンのＮ−オキシドが挙げられる。ホスフィンオキシドとしては、トリフェニルホスフィンオキシド、トリメチルホスフィンオキシド、トリオクチルホスフィンオキシド等が挙げられる。スルホキシドとしては、ジフェニルスルホキシド、ジオクチルスルホキシド等が挙げられる。これらに置換する置換基としては、前述した置換基が例示される。中でも、特に、アルキル基、アリール基、アルコシキル基、アラルキル基、アリールオキシ基、ハロゲン基等が好ましい。
【００３６】
これらのルイス塩基化合物の中でも、ビピリジンやフェナントロリン等のように、分子内に配位する原子、例えば窒素原子等の２個存在する場合は、１つのルイス塩基化合物で２個の補助配位子と同様な働きをさせてもよい。なお、これらのルイス塩基化合物に置換する置換基としては、前述した置換基が例示される。中でも、特に、アルキル基、アリール基、アルコシキル基、アラルキル基、アリールオキシ基、ハロゲン基等が好ましい。
【００３７】
補助配位子として使用するルイス塩基化合物（Ｒ２）の具体例（１〜２３）を以下に例示するが、本発明はこれらに限定されるものではない。
【００３８】
【化４】
2007317787.tif 000006
【００３９】
式（３）で表されるユーロピウム錯体の具体例（１〜１３）を以下に示すが、本発明はこれらに限定されるものではない。
【００４０】
【化５】
2007317787.tif 000007
【００４１】
次に、式（４）で表されるユーロピウム錯体について説明する。式（４）におけるアンモニウムイオンとしては、アルキルアミン、アリールアミン、アラルキルイオンから誘導される４級アンモニウム塩が挙げられる。アミンの置換基としては、メチル、エチル、プロピル、ブチル、ヘキシル、オクチル等のアルキル基；ヒドロキシエチル、メトキシエチル等の置換アルキル基；フェニル、トリル等のアリール基；ベンジル、フェネチル基等のアリールアルキル基等が挙げられる。
【００４２】
式（４）で表されるユーロピウム錯体の具体例（１〜５）を以下に示すが、本発明はこれらに限定されるものではない。
【００４３】
【化６】
2007317787.tif 000008
【００４４】
一方、芳香族基を含む置換基を有するカルボン酸イオンを配位子とする錯体としては、例えば、式（５）で表されるユーロピウム錯体が挙げられる。
（Ｒ４−（Ｘ１）ｎ−ＣＯＯ）３Ｅｕ（Ｒ５）２
（５）
式（５）において、Ｒ４は置換基を有していてもよい芳香族炭化水素環または芳香族複素環を少なくとも１つ含む基であり、Ｘ１は２価の連結基であり、ｎは０または１であり、Ｒ５は、ルイス塩基からなる補助配位子である。
【００４５】
式（５）で表される配位子は、芳香族環を少なくとも１つ含み、π電子を８個以上有し、π電子共役系を構成するカルボン酸イオンを配位子として用いることが、吸収波長域の点から好ましい。また、芳香族環の個数は、カルボン酸イオンの母体化合物の三重項エネルギーが、ユーロピウムイオン励起状態エネルギーレベルよりも高いものであれば特に制限されないが、通常、３環式以下の芳香族または芳香族複素環を用いることが好ましい。芳香族環の個数が４環以上の場合は、例えば、芳香族環を４環以上有するピレン等の化合物は、半導体発光素子等からの光を吸収して励起された三重項エネルギーが低くなり、ユーロピウム錯体が発光しなくなるおそれがある。
【００４６】
式（５）中のＲ４は、置換基を有していてもよい３環式以下の芳香族環、または複素芳香族環から誘導される１価の基であることが好ましい。芳香族環としては、例えば、ベンゼン、ナフタレン、インデン、ビフェニレン、アセナフテン、フルオレン、フェナントレン、テトラリン、インダン、インデン等の芳香族単環式炭化水素または芳香族縮合多環式炭化水素；ベンゾキノン、ナフトキノン、アントラキノン等の芳香族炭化水素から誘導される化合物等が挙げられる。複素（ヘテロ）芳香族環としては、フラン、ピロール、チオフェン、オキサゾール、イソキサゾール、チアゾール、イミダゾール、ピリジン、ベンゾフラン、ベンゾチオフェン、クマリン、ベンゾピラン、カルバゾール、キサンテン、キノリン、トリアジン等の芳香族単環式複素環または芳香族縮合多環式複素環等が挙げられる。
【００４７】
また、Ｒ４が有していてもよい置換基としては、メチル、エチル、プロピル、ブチル等のアルキル基；トリフルオロメチル、ペンタフルオロエチル等のフルオロアルキル基；シクロヘキシル基等のシクロアルキル基；エチニル基；フェニルエチニル、ピリジルエチニル、チエニルエチニル等のアリールエチニル基；メトキシ、エトキシ等のアルコキシ基；フェニル、ナフチル等のアリール基；ベンジル、フェネチル等のアラルキル基；フェノキシ、ナフトキシ、ビフェニルオキシ等のアリールオキシ基；ヒドロキシル基；アリル基；アセチル、プロピオニル、ベンゾイル、トルオイル、ビフェニルカルボニル等のアシル基；アセトキシ、プロピオニルオキシ、ベンゾイルオキシ等のアシルオキシ基；メトキシカルボニル、エトキシカルボニル等のアルコキシカルボニル基；フェノキシカルボニル等のアリールオキシカルボニル基；カルボキシル基；カルバモイル基；アミノ基；ジメチルアミノ、ジエチルアミノ、メチルベンジルアミノ、ジフェニルアミノ、アセチルメチルアミノ等の置換アミノ基；メチルチオ、エチルチオ、フェニルチオ、ベンジルチオ等の置換チオ基；メルカプト基；エチルスルフォニル、フェニルスルフォニル基等の置換スルフォニル基；シアノ基；フルオロ、クロロ、ブロモ、ヨード等のハロゲン基等が挙げられる。これらの中でも、アルキル基、アルコキシ基、アリール基、シクロアルキル基、シクロアルキル基、アリールオキシ基、アラルキル基、エチニル基、ハロゲン基が好ましい。なお、Ｒ４においては、これらの置換基に限定されるものではない。また、これらの置換基はさらに置換基を有していてもよい。
【００４８】
次に、式（５）におけるカルボン酸イオンは、２価の連結基であるＸ１を有しない場合（ｎ＝０）と、有する場合（ｎ＝１）とに分けられる。更に、２価の連結基であるＸ１を有する場合（ｎ＝１）、Ｘ１は、カルボニル基を有する場合と、有しない場合との２種類に分けられる。このため、式（５）におけるカルボン酸イオンは、さらに、カルボニル基を有しない式（５−１）と、カルボニル基を有する式（５−２）とで表される。ユーロピウム錯体は、これらのカルボン酸イオンを配位子とする錯体構造のいずれであってもよい。
Ｒ４−Ｒ６−ＣＯＯ−                      （５−１）
Ｒ４−（ＣＯ）−（Ｒ６）ｍ−ＣＯＯ−       （５−２）
【００４９】
式（５−１）および式（５−２）において、Ｒ６は、２価の連結基となるものであればよいが、例えば、アルキレン基、環集合炭化水素から誘導される２価の連結基、脂肪族環、芳香族環、複素環から誘導される２価の連結基等が挙げられる。また、式（５−２）において、ｍは０または１である。Ｒ６の、アルキレン基としては、メチレン、エチレン等が挙げられる。環集合炭化水素としては、ビフェニル、テルフェニル、ビナフチル、シクロヘキシルベンゼン、フェニルナフタレン等が挙げられる。脂肪族環としては、シクロペンタン、シクロヘキサン、シクロヘプタン、ノルボルナン、ビシクロヘキシル等が挙げられる。芳香族環としては、前述した芳香族環の具体例と同様な化合物が挙げられる。複素環としては、前述した芳香族複素環の他に、ピラゾリン、ピペラジン、イミダゾリジン、モルホリン等の脂肪族複素環が挙げられる。その他、−ＳＣＨ２−等のチオアルキレン；−ＯＣＨ２−等のオキシアルキレン；ビニレン（−Ｃ＝Ｃ−）等が挙げられる。なお、Ｒ６は、これらの２価の置換基に限定されるものではない。また、これらの２価の置換基はさらに置換基を有していてもよい。
【００５０】
式（５）におけるカルボン酸イオンが誘導されるカルボン酸の具体例を以下に例示するが、本発明はこれらに限定されるものではない。式（５）においてｎが０の場合の化合物は、以下のカルボン酸（１〜１０）が挙げられる。
【００５１】
【化７】
2007317787.tif 000009
【００５２】
式（５）においてｎが１であり、ＸがＲ６である場合（式（５−１））の化合物は、以下のカルボン酸（１１〜１５）が挙げられる。
【００５３】
【化８】
2007317787.tif 000010
【００５４】
式（５−２）において、ｍが０の場合の化合物は、以下のカルボン酸（１６，１７）が挙げられる。
【００５５】
【化９】
2007317787.tif 000011
【００５６】
式（５−２）において、ｍが１の場合であって、Ｒ４がフェニル基、Ｒ６がフェニル基の場合の化合物は、以下のカルボン酸（１８〜３０）が挙げられる。
【００５７】
【化１０】
2007317787.tif 000012
【００５８】
式（５−２）において、ｍが１の場合であって、Ｒ４がフェニル基、Ｒ６がナフチル基の場合の化合物は、以下のカルボン酸（３１〜３４）が挙げられる。
【００５９】
【化１１】
2007317787.tif 000013
【００６０】
式（５−２）において、ｍが１の場合であって、Ｒ４がフェニル基、Ｒ６がその他の基の場合の化合物は、以下のカルボン酸（３５〜３７）が挙げられる。
【００６１】
【化１２】
2007317787.tif 000014
【００６２】
式（５−２）において、ｍが１の場合であって、Ｒ４がナフチル基、Ｒ６が芳香族環の場合の化合物は、以下のカルボン酸（３８〜４１）が挙げられる。
【００６３】
【化１３】
2007317787.tif 000015
【００６４】
式（５−２）において、ｍが１の場合であって、Ｒ４がナフチル基、Ｒ６がその他の基の場合の化合物は、以下のカルボン酸（４２〜４４）が挙げられる。
【００６５】
【化１４】
2007317787.tif 000016
【００６６】
式（５−２）において、ｍが１の場合であって、Ｒ４がアセナフチル基、Ｒ６がフェニル基その他の場合の化合物は、以下のカルボン酸（４５〜４８）が挙げられる。
【００６７】
【化１５】
2007317787.tif 000017
【００６８】
式（５−２）において、ｍが１の場合であって、Ｒ４がフルオレニル基、Ｒ６がフェニル基の場合の化合物は、以下のカルボン酸（４９〜５５）が挙げられる。
【００６９】
【化１６】
2007317787.tif 000018
【００７０】
式（５−２）において、ｍが１の場合であって、Ｒ４がフェナントレニル基、Ｒ６がフェニル基その他の場合の化合物は、以下のカルボン酸（５６〜５９）が挙げられる。
【００７１】
【化１７】
2007317787.tif 000019
【００７２】
式（５−２）において、ｍが１の場合であって、Ｒ４が複素環基、Ｒ６がフェニル基の場合の化合物は、以下のカルボン酸（６０，６１，Ｉ−１〜Ｉ−２１）が挙げられる。
【００７３】
【化１８】
2007317787.tif 000020
【００７４】
【化１９】
2007317787.tif 000021
【００７５】
【化２０】
2007317787.tif 000022
【００７６】
式（５）における配位子としてのカルボン酸イオンが誘導されるカルボン酸は、公知の合成方法により合成することができる。合成法については、例えば、新実験化学講座第１４巻「有機化合物の合成と反応（ＩＩ）」第９２１頁（１９７７）日本化学会編、または、第４版実験化学講座第２２巻「有機合成ＩＶ」第１頁（１９９２）日本化学会編等に記載されている。代表的な合成法としては、対応する第１アルコールやアルデヒドの酸化反応、エステルやニトリルの加水分解反応、酸無水物によるフリーデル・クラフツ反応等が挙げられる。
【００７７】
特に、無水フタル酸、ナフタル酸無水物、無水こはく酸、ジフェン酸無水物、１，２−シクロヘキサンジカルボン酸無水物、２，３−ピリダジンジカルボン酸無水物等のジカルボン酸の環状無水物を用いたフリーデル・クラフツ反応では、分子内にカルボニル基を有するカルボン酸が合成できる。例えば、芳香族炭化水素または芳香族複素環と無水フタル酸とを用いたフリーデル・クラフツ反応によれば、下記反応式に示すように、ベンゼン環のオルト位にカルボニル基が結合したカルボン酸が容易に合成できる。ベンゼン環のオルト位にカルボニル基が結合したカルボン酸は、パラ位置換体に比べ輝度が高い錯体が得られやすいことから好ましい。なお、式中、Ａｒは、芳香族炭化水素または芳香族複素環を表す。
【００７８】
【化２１】
2007317787.tif 000023
【００７９】
式（５）におけるルイス塩基からなる補助配位子（Ｒ５）としては、前述した式（３）におけるルイス塩基からなる補助配位子（Ｒ２）と同様な化合物が挙げられる。
【００８０】
このようなカルボン酸を配位したユーロピウム錯体としては以下のものを例示することができる。
【００８１】
【化２２】
2007317787.tif 000024
【００８２】
【化２３】
2007317787.tif 000025
【００８３】
【化２４】
2007317787.tif 000026
【００８４】
【化２５】
2007317787.tif 000027
【００８５】
【化２６】
2007317787.tif 000028
【００８６】
【化２７】
2007317787.tif 000029
【００８７】
本発明においては、赤色蛍光性錯体であるユーロピウム錯体とともに用いられる青色蛍光体と緑色蛍光体としては、前記の蛍光性錯体の他、公知の蛍光体を使用することができる。このような蛍光体としては、例えば、青色蛍光体として、ＺｎＳ：Ａｇ、Ｓｒ５（ＰＯ４）３Ｃｌ：Ｅｕ、ＢａＭｇＡｌ１０Ｏ１７：Ｅｕ等の無機蛍光体が挙げられる。また、緑色蛍光体としては、ＺｎＳ：Ｃｕ、ＺｎＳ：ＣｕＡｌ、ＢａＭｇＡｌ１０Ｏ１７：Ｅｕ，Ｍｎ等の無機蛍光体が挙げられる。
白色光を発光させるには、これらの蛍光体を組み合わせて使用すればよい。
【００８８】
本発明に用いるＬＥＤ（発光ダイオード）は、近紫外ＬＥＤであり、発光ピーク波長としては、３６０ｎｍから４７０ｎｍの範囲にあることが好ましく、特に、３８０ｎｍから４７０ｎｍにピーク波長を有することが好ましい。とりわけ、４０５±１０ｎｍの発光ピーク波長を有するＬＥＤを用いることが好ましい。
ピーク波長が過度に短波長側にあると、錯体等の有機化合物が光劣化しやすくなり、ピーク波長が過度に長波長側にある場合は、蛍光性錯体の発光に必要な光励起エネルギーが得られず、蛍光体が発光できなくなる。
【実施例１】
【００８９】
昭和電工株式会社製の近紫外ＬＥＤ  ＧＵ３５Ｓ４００Ｔ（中心波長400ｎｍ）の前面に蓋体（蓋部材）５を装着した。
蓋部材５の２枚のガラスは、ドイツのシュピーゲルグラス社製特殊薄板ガラス（白板ガラス）Ｄ２６３Ｎｏ．２（（熱膨張係数：７３×１０−7／℃）を用いた。大きさ５．０ｍｍ×５．０ｍｍ、厚さ０．２１ｍｍのものを用い、この間に、窒素中の雰囲気で、前述のユーロピウム錯体化合物１−１［式（１）において、Ｘ＝Ｈ，Ｙ＝ＣＦ３，Ｙ＝Ｈ，ｐ＝２，ｑ＝３の組合せのもの］のペーストを配置して、Ｓｎ系半田で、融着した。Ｓｎ系半田としては、千住金属社製のＢｉが５８質量％の共晶合金（融点１３９℃）を用いた。
その結果、高い色再現性を持った赤色発光が観察された。
【実施例２】
【００９０】
前記の白板ガラスのショットガラスＤ２６３  Ｎｏ．２（板厚０．２１ｍｍ）を２枚用意し、これらを水系洗剤で洗浄し、蒸気乾燥した。上面ガラス板となるガラス材３１１は、フリットガラスペーストを印刷後、３００℃で乾燥した。下面ガラス板となるガラス材３１５は、フリットガラスペーストを印刷した（図３、４参照）。印刷は、スクリーン印刷により、４００メッシュのステンレスのスクリーン版を用いて行った。ペースト厚は、ウェット厚で、１０μｍとした。フリットガラスは、エレクトロ−サイエンス  ラボラトリ社の品番＃４０１７Ｃを用いた。
ＥＳＬ社の品番９００１を用いた。
次に、上面ガラス板３１１と下面ガラス板３１５とを重ね合わせ、焼成した。重ね合わせ時の板間隔は１００μｍとした。焼成は、１００℃で３０分（溶剤乾燥）、３５０℃で４５分、４８０℃で１時間とし、トータルで３時間行った。この時、１ｃｍ２あたり２０〜３０ｇの圧力をかけた。焼成し融着した後の板間隔は３０μｍであった。
次いで、短冊状に切断した。即ち、２枚貼り合わせの表裏から、超硬チップのスクライバーを用いて、Ｘ方向のみ切断した。
錯体蛍光体のペーストの注入口（ゲート部５５２）面に、Ｃｒ，Ｎｉ，Ａｇの金属の多層蒸着を行った。
錯体蛍光体として、前述のユーロピウム錯体化合物１−１［式（１）において、Ｘ＝Ｈ，Ｙ＝ＣＦ３，Ｙ＝Ｈ，ｐ＝２，ｑ＝３の組合せのもの］を用い、これをシリケート樹脂に分散させてペーストを調製した。このペーストを調製する材料は、シリコーン樹脂やポリビニルアルコールでもかまわない。
続いて、この調製したペーストを、ゲート部５５２から凹部５５３内へ注入し、注入した後に、１５０度程度で加熱してペーストを硬化させた。その後、注入口（ゲート部５５２）を半田封止した。半田は、実施例１と同様のＳｎ系の低融点半田（千住金属社製：半田温度１３９℃）を用いた。封止作業温度は、１６０℃とした。
その後、Ｙ方向の切断を行い、単体を得た（図５参照）。
これらについて、洗浄液としてアセトンを使用した超音波洗浄機により、切断時、注入時の汚れを洗浄した。
気密性をレッド液で検査した。この液に浸漬して、６時間後、外観検査で判断した。その結果、気密性に優れることがわかった。
このものを蓋部材５として用いて実施例1と同様にして発光装置を組み立てたところ、高い色再現性を持った赤色発光が観察された。
【実施例３】
【００９１】
実施例１において、注入するペーストとして、ＢａＭｇＡｌ１０Ｏ１７：Ｅｕ（青色蛍光体）、ＺｎＳ：Ｃｕ（緑色蛍光体）、および実施例２と同じユーロピウム錯体化合物１−１（赤色蛍光体）の混合物をポリビニルアルコールに分散させたものを用いるほかは同様の操作を行い、このものを蓋部材５として用いて、実施例1と同様にして発光装置を組み立てたところ、高い色再現性を持った白色発光が観察された。
【実施例４】
【００９２】
続いて、図６〜８を用いて、他の製造方法を説明する。ホウ珪酸ガラス系のガラス材のショットガラスＤ２６３（板厚０．２１ｍｍ）を２枚用意し、これらを水系洗剤で洗浄し、蒸気乾燥した。図６に示すように、上面ガラス板となる一方のガラス板３１１には、実施例１と同じ蛍光体が分散されたペーストを用いてスクリーン印刷により印刷した。ペースト厚は、１００μｍとした。スクリーン印刷は、３５０メッシュのステンレスのスクリーン版を用いて行った。図７に示すように、下面ガラス板となるもう一方のガラス板３１５には、枠部材５５として、エポキシ系熱硬化型接着剤のストラクトボンドＨＣ−１４１３ＦＰ（三井化学製）を用い、スクリーン印刷により枠部材５５をパターン５５５のように印刷し、厚さを１００μｍとした。スクリーン印刷は、２５０メッシュのステンレスのスクリーン版を用いて行った。印刷後、９０℃で１０分間仮乾燥した。
次に、上面ガラス板３１１と下面ガラス板３１５とを重ね合わせ、焼成した。重ね合わせ時の板間隔は１００μｍとした。焼成は、１５０℃で１時間行った。この時、１ｃｍ２あたり２０〜３０ｇの圧力をかけた。焼成し接着した後の板間隔は５０μｍであった。
次いで、２枚貼り合わせの表裏から、超硬チップのスクライバーを用いて、ＸＹ方向で切断し、単体を得た。
この錯体蛍光体のペーストを硬化させ、その後、注入口（ゲート部５５２）を封止する融着剤５１として、スリーボンド３０５１（住友スリーエム社製）を用いて、窒素雰囲気中で紫外線硬化処理を施して、封止した（図８参照）。
これらについて、洗浄液としてアセトンを使用した超音波洗浄機により、切断時、注入時の汚れを洗浄した。
気密性をレッド液で検査した。この液に浸漬して、６時間後、外観検査で判断した。その結果、気密性に優れることがわかった。
このものを蓋部材として用いて実施例1と同様にして発光装置を組み立てたところ、高い色再現性を持った赤色発光が観察された。
【実施例５】
【００９３】
実施例1〜４において、ユーロピウム錯体（赤色蛍光体）を、前述の各種例示化合物にかえるほかは、同様の操作を行ったところ、同様に、良好な結果が得られた。
【産業上の利用可能性】
【００９４】
白色ＬＥＤ、特に色ばらつきの少ない白色ＬＥＤを実現できる発光装置を実現できる。
【図面の簡単な説明】
【００９５】
【図１】発光装置の実施形態の構成を示す模式断面図である。
【図２】発光装置の実装基板を示す斜視図である。
【図３】発光装置の製造における第1の融着封止方法の説明図である。
【図４】発光装置の製造における第1の融着封止方法の説明図である。
【図５】発光装置の製造における第１の融着封止方法の説明図である。
【図６】発光装置の製造における第２の融着封止方法の説明図である。
【図７】発光装置の製造における第２の融着封止方法の説明図である。
【図８】発光装置の製造における第２の融着封止方法の説明図である。
【符号の説明】
【００９６】
１  発光装置
３  反射枠体
１０  発光ダイオード素子
２０  絶縁基板
３１１，３１５  ガラス基板
４０  有機系蛍光体
５０  ワイヤー
５１  融着剤
５５  枠部材
【図１】
2007317787.tif 000030
【図２】
2007317787.tif 000031
【図３】
2007317787.tif 000032
【図４】
2007317787.tif 000033
【図５】
2007317787.tif 000034
【図６】
2007317787.tif 000035
【図７】
2007317787.tif 000036
【図８】
2007317787.tif 000037